(57)【特許請求の範囲】
【請求項１】
光学装置用途の反射性物品を形成するためのヒドロシリル化硬化性シリコーン組成物であって、
（Ａ）Ｒ１ＳｉＯ３／２単位及び／又はＳｉＯ４／２単位をＲ１３ＳｉＯ１／２単位及び／又はＲ１２ＳｉＯ２／２単位と組み合わせて含むシリコーン樹脂［式中、Ｒ１は、独立して、脂肪族不飽和を含まない置換又は非置換Ｃ１〜Ｃ１０ヒドロカルビル基、アルケニル基、又は水素原子であり、但し、前記シリコーン樹脂（Ａ）は、１分子当たり少なくとも２つのケイ素結合アルケニル基又は少なくとも２つのケイ素結合水素原子を含有する］と、
（Ｂ）１分子当たり平均して少なくとも２つのケイ素結合水素原子又は少なくとも２つのケイ素結合アルケニル基を有する有機ケイ素化合物［但し、前記シリコーン樹脂（Ａ）がケイ素結合アルケニル基を含有するとき、前記有機ケイ素化合物（Ｂ）は１分子当たり少なくとも２つのケイ素結合水素原子を含有し、前記シリコーン樹脂（Ａ）がケイ素結合水素原子を含有するとき、前記有機ケイ素化合物（Ｂ）は１分子当たり少なくとも２つのケイ素結合アルケニル基を含有する］と、
（Ｃ）ヒドロシリル化触媒と、
（Ｄ）前記組成物１００重量部に基づき少なくとも１５重量部の水酸化アルミニウムをもたらす量で前記水酸化アルミニウムを含む難燃剤成分と、
（Ｅ）成分（Ｄ）とは異なるものであり、かつ前記組成物１００重量部に基づき１５重量部以下の二酸化チタンをもたらす量で前記二酸化チタンを含む、反射成分と、
を含む、シリコーン組成物。
【請求項２】
成分（Ｄ）及び（Ｅ）とは異なる充填剤（Ｆ）を更に含む、請求項１に記載の組成物。
【請求項３】
光学装置用途の反射性物品を形成するためのヒドロシリル化硬化性シリコーン組成物であって、
（Ａ）Ｒ１ＳｉＯ３／２単位及び／又はＳｉＯ４／２単位をＲ１３ＳｉＯ１／２単位及び／又はＲ１２ＳｉＯ２／２単位と組み合わせて含むシリコーン樹脂［式中、Ｒ１は、独立して、脂肪族不飽和を含まない置換又は非置換Ｃ１〜Ｃ１０ヒドロカルビル基、アルケニル基、又は水素原子であり、但し、前記シリコーン樹脂（Ａ）は、１分子当たり少なくとも２つのケイ素結合アルケニル基又は少なくとも２つのケイ素結合水素原子を含有する］と、
（Ｂ）１分子当たり平均して少なくとも２つのケイ素結合水素原子又は少なくとも２つのケイ素結合アルケニル基を有する有機ケイ素化合物［但し、前記シリコーン樹脂（Ａ）がケイ素結合アルケニル基を含有するとき、前記有機ケイ素化合物（Ｂ）は１分子当たり少なくとも２つのケイ素結合水素原子を含有し、前記シリコーン樹脂（Ａ）がケイ素結合水素原子を含有するとき、前記有機ケイ素化合物（Ｂ）は１分子当たり少なくとも２つのケイ素結合アルケニル基を含有する］と、
（Ｃ）ヒドロシリル化触媒と、
（Ｄ）前記組成物１００重量部に基づき少なくとも１５重量部の水酸化アルミニウムをもたらす量で前記水酸化アルミニウムを含む難燃剤成分と、
（Ｅ）成分（Ｄ）とは異なるものであり、かつ前記組成物１００重量部に基づき少なくとも２重量部で且つ１５重量部以下の二酸化チタンをもたらす量で前記二酸化チタンを含む、反射成分と、
を含み、前記シリコーン樹脂（Ａ）が、ＭＱ樹脂を含む、又は、前記有機ケイ素化合物（Ｂ）が、ＭＱ樹脂を含む、シリコーン組成物。
【請求項４】
成分（Ｄ）及び（Ｅ）とは異なる充填剤（Ｆ）を更に含む、請求項３に記載の組成物。
【請求項５】
成分（Ｆ）が酸化亜鉛、窒化ホウ素、及びアルミナから選択される、請求項２又は４に記載の組成物。
【請求項６】
成分（Ｄ）が水酸化マグネシウムを更に含む、請求項１〜５のいずれか一項に記載の組成物。
【請求項７】
請求項１〜６のいずれか一項に記載の組成物から形成された光学装置用途の反射性物品。
【請求項８】
光学装置用途での請求項７に記載の物品の使用。
【請求項９】
混合室、反射装置、ＬＥＤハウジング、光エンジン、反射板、光導体、光学カメラ、フォトカプラ、電荷結合素子、感光素子、又は光導波路における、請求項７に記載の物品の使用。
【請求項１０】
ＵＬ９４に従って測定したときに、３ミリメートルの厚さにて難燃性分類Ｖ−０を達成
する、請求項７に記載の物品。
【請求項１１】
厚さ３ミリメートルにて、かつ４３０〜７００ナノメートルの波長にて、少なくとも９０％の反射率を有する、請求項７又は１０に記載の物品。
【請求項１２】
光学装置用途の反射性成型品の形成方法であって、
請求項１〜６のいずれか一項に記載の組成物を成形型内に配置する工程と、
前記成形型内の前記組成物を硬化させて前記成型品を形成する工程と、を含む、形成方法。
【発明の詳細な説明】
【技術分野】
【０００１】
本発明は、概して組成物に関し、より具体的には、優れた反射率及び難燃性を有する物品を形成するための組成物、並びに組成物から形成された物品に関する。
【背景技術】
【０００２】
当業界では反射性物品が公知であり、様々な用途及び最終用途で利用されている。例えば、数多くの光学装置用途が、導光及び／又は光の反射のため反射性物品を利用する。このような光学装置用途のための反射性物品の１つの具体例は研磨したアルミニウムであり、これは有利に高反射率であり、かつ耐火性／難燃性である。しかしながら、金属は高価であり、それらを成形する方法には時間がかかり、かつ同様に高価である。
【０００３】
反射性物品にかかる費用を最小限に抑える試みには、反射性充填剤を顕著に高充填した高分子材料の利用が包含される。しかしながら、反射性充填剤のこのような高充填を伴う従来の反射性物品は、火炎に曝露されたときに易燃性（burn prolifically）であり、これは望ましいものではなく、数多くの用途についてこれらの従来の反射性物品を望ましくないものにしている。更に、数多くの高分子性材料は、ある種の用途に必須の熱及び紫外線特性を保持しておらず、このような高分子材料は多くの場合、成型又は成形が困難である。
【発明の概要】
【課題を解決するための手段】
【０００４】
本発明は、物品を形成するためのヒドロシリル化硬化性シリコーン組成物を提供する。組成物は、Ｒ１ＳｉＯ３／２単位及び／又はＳｉＯ４／２単位をＲ１３ＳｉＯ１／２単位及び／又はＲ１２ＳｉＯ２／２単位と組み合わせて含むシリコーン樹脂（Ａ）を含む［式中、Ｒ１は、独立して、脂肪族不飽和を含まない置換又は非置換Ｃ１〜Ｃ１０のヒドロカルビル基、アルケニル基、又は水素原子であり、但し、シリコーン樹脂（Ａ）は、１分子当たり少なくとも２つのケイ素結合アルケニル基又は少なくとも２つのケイ素結合水素原子を含有する］。組成物は、更に、１分子当たり平均して少なくとも２つのケイ素結合水素原子又は少なくとも２つのケイ素結合アルケニル基を有する有機ケイ素化合物（Ｂ）を更に含む。シリコーン樹脂（Ａ）がケイ素結合アルケニル基を含有するとき、有機ケイ素化合物（Ｂ）は１分子当たり少なくとも２つのケイ素結合水素原子を含有し、シリコーン樹脂（Ａ）がケイ素結合水素原子を含有するとき、有機ケイ素化合物（Ｂ）は１分子当たり少なくとも２つのケイ素結合アルケニル基を含有する。組成物は、ヒドロシリル化触媒（Ｃ）も含む。更に、組成物は、組成物１００重量部に基づき少なくとも１５重量部の水酸化アルミニウムをもたらす量で水酸化アルミニウムを含む難燃剤成分（Ｄ）を含む。最後に、組成物は、成分（Ｄ）とは異なるものであり、かつ組成物１００重量部に基づき１５重量部以下の二酸化チタンをもたらす量で二酸化チタンを含む、反射成分（Ｅ）を含む。
【０００５】
加えて、本発明は、組成物を有する成型品を形成する方法を提供する。方法は、組成物を成形型に配置すること、並びに成形型内の組成物を硬化させて成型品を形成することを含む。
【０００６】
本発明は、組成物から形成された物品、及び方法に従って形成された成型品も提供する。
【発明を実施するための形態】
【０００７】
本発明は、物品を形成するためのヒドロシリル化硬化性シリコーン組成物を提供する。組成物から形成された物品は、難燃性及び反射率など、優れた物理特性を有する。したがって、組成物から形成された物品は、以下に記載の光学装置及びそれに関連する用途などの数多くの最終用途及び用途に好適である。
【０００８】
組成物は、シリコーン樹脂（Ａ）を含む。シリコーン樹脂（Ａ）  は、Ｒ１ＳｉＯ３／２単位及び／又はＳｉＯ４／２単位をＲ１３ＳｉＯ１／２単位及び／又はＲ１２ＳｉＯ２／２単位と組み合わせて含む［式中、Ｒ１は、独立して、脂肪族不飽和を含まない置換又は非置換Ｃ１〜Ｃ１０のヒドロカルビル基、アルケニル基、又は水素原子である］。当該技術分野で容易に理解される通り、Ｒ１３ＳｉＯ１／２単位はＭ単位であり、Ｒ１２ＳｉＯ２／２単位はＤ単位であり、Ｒ１ＳｉＯ３／２単位はＴ単位でありかつＳｉＯ４／２単位はＱ単位であり、シリコーン樹脂は、シリコーン樹脂のシロキシ単位の１文字の略記を組み合わせることにより示される。例えば、シリコーン樹脂はＭ単位及びＤ単位から構成される場合、樹脂はＭＤ樹脂として表現される。したがって、シリコーン樹脂（Ａ）は、ＤＴ樹脂、ＭＴ樹脂、ＭＤＴ樹脂、ＤＴＱ樹脂、及びＭＴＱ樹脂、並びにＭＤＴＱ樹脂、ＤＱ樹脂、ＭＱ樹脂、ＤＴＱ樹脂、ＭＴＱ樹脂、又はＭＤＱ樹脂とすることができる。２種以上の異なる種類のシリコーン樹脂を、組成物のシリコーン樹脂（Ａ）と互いに組み合わせて利用することもできる。特定の実施形態では、シリコーン樹脂（Ａ）は、ＭＱ樹脂を含む。これらの実施形態では、ＭＱ樹脂中Ｑ単位に対するＭ単位のモル比は、シリコーン樹脂（Ａ）に所望される物理特性に基づき変更することができる。本明細書で使用するとき、用語「脂肪族不飽和を含まない」は、置換又は非置換Ｃ１〜Ｃ１０ヒドロカルビル基が脂肪族炭素−炭素二重結合又は炭素−炭素三重結合を含有しないことを意味する（但し、Ｒ１は脂肪族不飽和を含有しないアルケニル基であってもよい）。
【０００９】
シリコーン樹脂（Ａ）は、１分子当たり少なくとも２つのケイ素結合アルケニル基又は少なくとも２つのケイ素結合水素原子を含有する。一般的に、シリコーン樹脂（Ａ）が、同一の分子中にケイ素結合アルケニル基及びケイ素結合水素原子の両方を含有することはない。特定の実施形態では、シリコーン樹脂（Ａ）は、１分子当たり少なくとも２つのケイ素結合アルケニル基を含有する。
【００１０】
Ｒ１は、炭化水素に由来する任意の一価の炭化水素基から選択され得る。例えば、Ｒ１は、脂肪族、芳香族、非環式、環式、脂環式などであってよい。更に、Ｒ１は、Ｒ１がアルケニル基である場合、エチレン性不飽和を包含し得る。加えて、Ｒ１は、置換又は非置換であり得る。「置換」により、１個以上の水素原子が水素以外の原子（例えば、塩素、フッ素、臭素などのようなハロゲン原子）で置き換えられ得ること、あるいは、Ｒ１鎖内の炭素原子が炭素以外の原子で置き換えられ得ること、すなわち、Ｒ１が鎖内に酸素、イオウ、窒素などのようなヘテロ原子を１個以上含み得ることが意味される。
【００１１】
Ｒ１により表されるヒドロカルビル及び置換ヒドロカルビル基は、１〜１０個の炭素原子、あるいは１〜６個の炭素原子、あるいは１〜４個の炭素原子を有する。少なくとも３個の炭素原子を含む非環式ヒドロカルビル基及び置換ヒドロカルビル基は、分枝状又は非分枝状構造を有し得る。
【００１２】
Ｒ１により表されるヒドロカルビル基の例としては、限定するものではないが、アルキル基、例えば、メチル、エチル、プロピル、１−メチルエチル、ブチル、１−メチルプロピル、２−メチルプロピル、１，１−ジメチルエチル、ペンチル、１−メチルブチル、１−エチルプロピル、２−メチルブチル、３−メチルブチル、１，２−ジメチルプロピル、２，２−ジメチルプロピル、ヘキシル、ヘプチル、オクチル、ノニル、及びデシルなど；シクロアルキル基、例えば、シクロペンチル、シクロヘキシル、及びメチルシクロヘキシルなど；アリール基、例えば、フェニル及びナフチルなど；アルカリル基、例えば、トリル及びキシリルなど；並びにアラルキル基、例えば、ベンジル及びフェネチルなどが挙げられる。Ｒ１により表されるハロゲン置換ヒドロカルビル基の例としては、限定するものではないが、３，３，３−トリフルオロプロピル、３−クロロプロピル、クロロフェニル、ジクロロフェニル、２，２，２−トリフルオロエチル、２，２，３，３−テトラフルオロプロピル及び２，２，３，３，４，４，５，５−オクタフルオロペンチルが挙げられる。
【００１３】
Ｒ１により表される、シリコーン樹脂（Ａ）のものと同じであっても又は異なっていてもよいアルケニル基は、典型的には、２〜１０個の炭素原子、あるいは２〜６個の炭素原子を有し、かつ例えば、ビニル、アリル、ブテニル、ヘキセニル、及びオクテニルにより例示される。
【００１４】
第１の実施形態によると、シリコーン樹脂（Ａ）は次式
【００１５】
（Ｒ２Ｒ３２ＳｉＯ１／２）ｗ（Ｒ３２ＳｉＯ２／２）ｘ（Ｒ３ＳｉＯ３／２）ｙ（ＳｉＯ４／２）ｚ  （Ｉ）
を有する
［式中、Ｒ２は、独立して、脂肪族不飽和を含まない置換又は非置換Ｃ１〜Ｃ１０ヒドロカルビル基であり；Ｒ３は、独立して、Ｒ２、アルケニル基、及び水素原子から選択され；かつｗ、ｘ、ｙ、及びｚはモル分率である］。典型的には、式（Ｉ）により表されるシリコーン樹脂は、平均して１分子当たり少なくとも２つのケイ素結合アルケニル基を有する。より具体的には、添字ｗは、典型的には０〜０．９の値を有し、あるいは０．０２〜０．７５、あるいは０．０５〜０．３の値を有する。添字ｘは、典型的には０〜０．９の値を有し、あるいは０〜０．４５、あるいは０〜０．２５の値を有する。添字ｙは、典型的には０〜０．９９の値を有し、あるいは０．２５〜０．８、あるいは０．５〜０．８の値を有する。添字ｚは、典型的には０〜０．８５の値を有し、あるいは０〜０．２５、あるいは０〜０．１５の値を有する。また、ｙ＋ｚ／（ｗ＋ｘ＋ｙ＋ｚ）の比は、典型的には、０．１〜０．９９、あるいは０．５〜０．９５、あるいは０．６５〜０．９である。更に、ｗ＋ｘ／（ｗ＋ｘ＋ｙ＋ｚ）比は、典型的には、０．０１〜０．９０、あるいは０．１０〜０．７５、あるいは０．３０〜０．５０である。
【００１６】
特定の実施形態では、シリコーン樹脂（Ａ）はＭ単位を含有し、添字ｗは、典型的には０超〜０．９、あるいは０．０２〜０．７５、あるいは０．０５〜０．３の値を有する。特定の実施形態では、シリコーン樹脂（Ａ）はＤ単位を含有し、添字ｘは、典型的には０超〜０．９、あるいは０超〜０．４５、あるいは０超〜０．２５の値を有する。特定の実施形態では、シリコーン樹脂（Ａ）はＴ単位を含有し、添字ｙは、典型的には０超〜０．９９、あるいは０．２５〜０．８、あるいは０．５〜０．８の値を有する。特定の実施形態では、シリコーン樹脂（Ａ）はＱ単位を含有し、添字ｚは、典型的には０超〜０．８５、あるいは０超〜０．２５、あるいは０超〜０．１５の値を有する。
【００１７】
シリコーン樹脂（Ａ）が１分子当たり少なくとも２つのケイ素結合アルケニル基を含有するとき、すなわち、Ｒ３がアルケニル基である場合、上記式（Ｉ）により表されるシリコーン樹脂の具体例としては、次式：
（Ｖｉ２ＭｅＳｉＯ１／２）０．２５（ＰｈＳｉＯ３／２）０．７５、（Ｖｉ２ＭｅＳｉＯ１／２）０．２５（ＭｅＳｉＯ３／２）０．７５、（ＶｉＭｅ２ＳｉＯ１／２）０．２５（ＰｈＳｉＯ３／２）０．７５、（ＶｉＭｅ２ＳｉＯ１／２）０．２５（ＭｅＳｉＯ３／２）０．７５、（ＶｉＭｅ２ＳｉＯ１／２）０．２５（ＭｅＳｉＯ３／２）０．２５（ＰｈＳｉＯ３／２）０．５０、（ＶｉＭｅ２ＳｉＯ１／２）０．２５（ＭｅＳｉＯ３／２）０．２５（ＭｅＳｉＯ３／２）０．５０、（ＶｉＭｅ２ＳｉＯ１／２）０．１５（ＰｈＳｉＯ３／２）０．７５（ＳｉＯ４／２）０．１、（ＶｉＭｅ２ＳｉＯ１／２）０．１５（ＭｅＳｉＯ３／２）０．７５（ＳｉＯ４／２）０．１、（Ｖｉ２ＭｅＳｉＯ１／２）０．１５（ＶｉＭｅ２ＳｉＯ１／２）０．１（ＰｈＳｉＯ３／２）０．７５、及び（Ｖｉ２ＭｅＳｉＯ１／２）０．１５（ＶｉＭｅ２ＳｉＯ１／２）０．１（ＭｅＳｉＯ３／２）０．７５を有する樹脂が挙げられる［式中、Ｍｅはメチルであり、Ｖｉはビニルであり、Ｐｈはフェニルであり、かつ括弧の外側に添えられる数値は、式（Ｉ）について上記の通りのｗ、ｘ、ｙ、又はｚのいずれかに対応するモル分率を表す］。前述の式中の一連の単位は、何らかの手法により本発明の範囲を制限するためのものとして示されているのではない。
【００１８】
シリコーン樹脂（Ａ）が１分子当たり少なくとも２つのケイ素結合水素原子を含有するとき、すなわち、Ｒ３が主に水素であるとき、上記式（Ｉ）により表されるシリコーン樹脂の具体例としては、次式：
（ＨＭｅ２ＳｉＯ１／２）０．２５（ＰｈＳｉＯ３／２）０．７５、（ＨＭｅ２ＳｉＯ１／２）０．２５（ＭｅＳｉＯ３／２）０．７５、（ＨＭｅＳｉＯ２／２）０．３（ＰｈＳｉＯ３／２）０．６（ＭｅＳｉＯ３／２）０．１、及び（Ｍｅ３ＳｉＯ１／２）０．１（Ｈ２ＳｉＯ２／２）０．１（ＭｅＳｉＯ３／２）０．４（ＰｈＳｉＯ３／２）０．４［式中、Ｍｅはメチルであり、Ｐｈはフェニルであり、及び括弧の外側に添えられる数値はモル分率を表す］を有する樹脂が挙げられる。前述の式中の一連の単位は、何らかの手法により本発明の範囲を制限するためのものとして示されているのではない。
【００１９】
組成物のシリコーン樹脂（Ａ）の目的に好適な追加のシリコーン樹脂例は、米国特許第６，１２４，４０７号に開示されており、その全体が参照により本願に援用される。
【００２０】
シリコーン樹脂（Ａ）は、典型的には、５００〜５０，０００、あるいは１，０００〜３０，０００、あるいは１２，５００〜２５，０００の数平均分子量（Ｍｎ）を有する。数平均分子量（Ｍｎ）は、ゲル透過クロマトグラフィー、低角レーザー光散乱検出器、又は屈折率検出器及びシリコーン樹脂（ＭＱ）標準により決定され得る。
【００２１】
様々な実施形態において、組成物は、組成物の総重量に基づいて０超〜５０、あるいは２〜４０、あるいは４〜３０、あるいは６〜２０、あるいは８〜１２、重量％の量で、シリコーン樹脂（Ａ）を含む。
【００２２】
組成物は、有機ケイ素化合物（Ｂ）を更に含む。有機ケイ素化合物（Ｂ）は、１分子当たり平均して少なくとも２つのケイ素結合水素原子又は少なくとも２つのケイ素結合アルケニル基を含有する。一般的に、有機ケイ素化合物（Ｂ）が、同一の分子中にケイ素結合アルケニル基及びケイ素結合水素原子の両方を含有することはない。
【００２３】
シリコーン樹脂（Ａ）がケイ素結合アルケニル基を含有するとき、有機ケイ素化合物（Ｂ）は１分子当たり少なくとも２つのケイ素結合水素原子を含有し、シリコーン樹脂（Ａ）がケイ素結合水素原子を含有するとき、有機ケイ素化合物（Ｂ）は１分子当たり少なくとも２つのケイ素結合アルケニル基を含有する。有機ケイ素化合物（Ｂ）は、架橋分子又は架橋剤ということもある。
【００２４】
有機ケイ素化合物（Ｂ）がケイ素結合水素原子を含有する実施形態では、有機ケイ素化合物（Ｂ）は、オルガノ水素シラン（organohydrogensilane）、オルガノ水素シロキサン（organohydrogensiloxane）、又はこれらの組み合わせとして更に定義される。有機ケイ素化合物の構造は、線状、分枝状、環状、又は樹脂性であり得る。非環式ポリシラン及びポリシロキサンにおいて、ケイ素結合水素原子は、末端、ペンダント、又は末端及びペンダント位置の両方に位置させることができる。シクロシラン及びシクロシロキサンは、典型的には、３〜１２個のシリコーン原子、あるいは３〜１０個のシリコーン原子、あるいは３〜４個のシリコーン原子を有する。
【００２５】
オルガノ水素シランは、モノシラン、ジシラン、トリシラン、又はポリシラン（すなわち、４個以上のケイ素原子を有するシラン）であってよい。シリコーン樹脂（Ａ）中、Ｒ３が主にアルケニル基である場合、本発明の有機ケイ素化合物（Ｂ）の目的に好適なオルガノ水素シランの具体例としては、限定するものではないが、ジフェニルシラン、２−クロロエチルシラン、ビス［（ｐ−ジメチルシリル）フェニル］エーテル、１，４−ジメチルジシリルエタン、１，３，５−トリス（ジメチルシリル）ベンゼン、１，３，５−トリメチル−１，３，５−トリシラン、ポリ（メチルシリレン）フェニレン、及びポリ（メチルシリレン）メチレンが挙げられる。シリコーン樹脂（Ａ）中、Ｒ３が主に水素であるとき、本発明の目的に好適な有機ケイ素化合物（Ｂ）の具体例としては、限定するものではないが、次式：
Ｖｉ４Ｓｉ、ＰｈＳｉＶｉ３、ＭｅＳｉＶｉ３、ＰｈＭｅＳｉＶｉ２、Ｐｈ２ＳｉＶｉ２、及びＰｈＳｉ（ＣＨ２ＣＨ＝ＣＨ２）３を有するシランが挙げられる［式中、Ｍｅはメチルであり、Ｐｈはフェニルであり、かつＶｉはビニルである］。
【００２６】
有機ケイ素化合物（Ｂ）がケイ素結合水素原子を含有する特定の実施形態では、有機ケイ素化合物（Ｂ）は、一般式（ＩＩＩ）：
ＨＲ２２Ｓｉ−Ｒ４−ＳｉＲ２２Ｈ                            （ＩＩＩ）を有する
［式中、Ｒ２は上記の通りに定義及び例示され、Ｒ４は、次の構造
【化１】
0006363618.tif 000002
から選択される式を有する、脂肪族不飽和を含まないヒドロカルビレン基である
（式中、ｇは１〜６である）］。
【００２７】
式中、Ｒ２及びＲ４が上記の通りに定義及び例示される式（ＩＩＩ）を有するオルガノ水素シランの具体例としては、限定するものではないが、次の構造：
【化２】
0006363618.tif 000003
から選択される式を有するオルガノ水素シランが挙げられる。
【００２８】
有機ケイ素化合物（Ｂ）がオルガノ水素シロキサンを含むとき、オルガノ水素シロキサンは、ジシロキサン、トリシロキサン、又はポリシロキサンであり得る。有機ケイ素化合物（Ｂ）としての使用に好適なオルガノ水素シロキサンの例としては、限定するものではないが、次式：
ＰｈＳｉ（ＯＳｉＭｅ２Ｈ）３、Ｓｉ（ＯＳｉＭｅ２Ｈ）４、ＭｅＳｉ（ＯＳｉＭｅ２Ｈ）３、及びＰｈ２Ｓｉ（ＯＳｉＭｅ２Ｈ）２を有するシロキサンが挙げられる［式中、Ｍｅはメチルであり、かつＰｈはフェニルである］。
【００２９】
有機ケイ素化合物（Ｂ）の目的に好適なオルガノ水素シロキサンの具体例としては、１，１，３，３−テトラメチルジシロキサン、１，１，３，３−テトラフェニルジシロキサン、フェニルトリス（ジメチルシロキシ）シラン、１，３，５−トリメチルシクロトリシロキサン、トリメチルシロキシ末端化ポリ（メチルヒドロジェンシロキサン）、トリメチルシロキシ末端化ポリ（ジメチルシロキサン／メチルヒドロジェンシロキサン）、ジメチルヒドロジェンシロキシ末端化ポリ（メチルヒドロジェンシロキサン）、並びにＨＭｅ２ＳｉＯ１／２単位、Ｍｅ３ＳｉＯ１／２単位、及びＳｉＯ４／２単位などの樹脂が挙げられる［式中、Ｍｅはメチルである］。
【００３０】
あるいは、有機ケイ素化合物（Ｂ）は、当該有機ケイ素化合物がケイ素結合水素原子を含有するとき、オルガノ水素シラン樹脂を含み得る。オルガノ水素ポリシロキサン樹脂は、典型的には、Ｒ５ＳｉＯ３／２単位すなわち、Ｔ単位、及び／又はＳｉＯ４／２単位すなわち、Ｑ単位を、Ｒ２Ｒ５２ＳｉＯ１／２単位すなわち、Ｍ単位、及び／又はＲ５２ＳｉＯ２／２単位すなわち、Ｄ単位と組み合わせて含むコポリマーである［式中、Ｒ２は上記の定義及び例示の通りのものである］。例えば、オルガノ水素ポリシロキサン樹脂は、ＤＴ樹脂、ＭＴ樹脂、ＭＤＴ樹脂、ＤＴＱ樹脂、ＭＴＱ樹脂、ＭＤＴＱ樹脂、ＤＱ樹脂、ＭＱ樹脂、ＤＴＱ樹脂、ＭＴＱ樹脂、又はＭＤＱ樹脂であり得る。
【００３１】
Ｒ５により表される基は、Ｒ２、又は少なくとも１つのケイ素結合水素原子を有するオルガノシリルアルキル基のいずれかである。Ｒ５により表されるオルガノシリルアルキル基の例としては、限定するものではないが、次の構造：
【化３】
0006363618.tif 000004
から選択される式を有する基が挙げられる［式中、Ｍｅはメチルであり、Ｐｈはフェニルであり、及び添字ｎは２〜１０の値を有する］。
【００３２】
有機ケイ素化合物（Ｂ）がオルガノ水素ポリシロキサン樹脂を含む様々な実施形態において、オルガノ水素ポリシロキサン樹脂は、典型的には、式：
【００３３】
（Ｒ２Ｒ５２ＳｉＯ１／２）ｗ（Ｒ５２ＳｉＯ２／２）ｘ（Ｒ５ＳｉＯ３／２）ｙ（ＳｉＯ４／２）ｚ    （ＩＶ）
を有する［式中、Ｒ２、Ｒ５、ｗ、ｘ、ｙ、及びｚは、それぞれ上記に定義及び例示される通りのものである］。
【００３４】
上記式（ＩＶ）により表されるオルガノ水素ポリシロキサン樹脂の具体例としては、限定するものではないが、次式：
（（ＨＭｅ２ＳｉＣ６Ｈ４ＳｉＭｅ２ＣＨ２ＣＨ２）２ＭｅＳｉＯ１／２）０．１２（ＰｈＳｉＯ３／２）０．８８、（（ＨＭｅ２ＳｉＣ６Ｈ４ＳｉＭｅ２ＣＨ２ＣＨ２）２ＭｅＳｉＯ１／２）０．１７（ＰｈＳｉＯ３／２））０．８３、（（ＨＭｅ２ＳｉＣ６Ｈ４ＳｉＭｅ２ＣＨ２ＣＨ２）２ＭｅＳｉＯ１／２）０．１７（ＭｅＳｉＯ３／２））０．１７（ＰｈＳｉＯ３／２））０．６６、（（ＨＭｅ２ＳｉＣ６Ｈ４ＳｉＭｅ２ＣＨ２ＣＨ２）２ＭｅＳｉＯ１／２）０．１５（ＰｈＳｉＯ３／２））０．７５（ＳｉＯ４／２）０．１０、及び（（ＨＭｅ２ＳｉＣ６Ｈ４ＳｉＭｅ２ＣＨ２ＣＨ２）２ＭｅＳｉＯ１／２）０．０８（（ＨＭｅ２ＳｉＣ６Ｈ４ＳｉＭｅ２ＣＨ２ＣＨ２）Ｍｅ２ＳｉＯ１／２）０．０６（ＰｈＳｉＯ３／２）０．８６を有する樹脂が挙げられる
［式中、Ｍｅはメチルであり、Ｐｈはフェニルであり、Ｃ６Ｈ４はパラ−フェニレン基であり、かつ括弧の外側に添えられる数値はモル分率を示す］。前述の式中の一連の単位は、何らかの手法により本発明の範囲を制限するためのものとして示されているのではない。
【００３５】
有機ケイ素化合物（Ｂ）は、単一の有機ケイ素化合物又は２つ以上の異なる有機ケイ素化合物を含む混合物であってよく、それぞれは上記の通りのものである。例えば、有機ケイ素化合物（Ｂ）は、単一のオルガノ水素シラン、２つの異なるオルガノ水素シランの混合物、単一のオルガノ水素シロキサン、２つの異なるオルガノ水素シロキサンの混合物、又はオルガノ水素シラン及びオルガノ水素シロキサンの混合物であってよい。具体的には、有機ケイ素化合物（Ｂ）は、式（ＩＶ）を有するオルガノ水素ポリシロキサン樹脂を、有機ケイ素化合物（Ｂ）の総重量に基づき少なくとも０．５％（重量／重量）、あるいは少なくとも５０％（重量／重量）、あるいは少なくとも７５％（重量／重量）の量で含む混合物であってよく、有機ケイ素化合物（Ｂ）はオルガノ水素シラン及び／又はオルガノ水素シロキサンを更に含み、後者はオルガノ水素ポリシロキサン樹脂とは異なる。特定の実施形態では、有機ケイ素化合物（Ｂ）は、オルガノ水素ポリシロキサン樹脂を含む。
【００３６】
組成物中の有機ケイ素化合物（Ｂ）の濃度は、シリコーン樹脂（Ａ）の硬化（すなわち、架橋）に十分なものである。有機ケイ素化合物（Ｂ）の正確な量は、所望される効果の程度によって異なる。有機ケイ素化合物（Ｂ）の濃度は、典型的には、シリコーン樹脂（Ａ）中のアルケニル基１モル当たり０．４〜４．０モルのケイ素結合水素原子、あるいは０．８〜３．０モルのケイ素結合水素原子、あるいは１．２〜２．８モルのケイ素結合水素原子をもたらすのに十分なものである。しかしながら、この濃度は、例えば以下に記載の通りケイ素結合アルケニル基を含有し得る追加の成分の存在又は非存在など、その他の因子に付随するものである。
【００３７】
組成物は、（Ｃ）ヒドロシリル化触媒を更に含む。ヒドロシリル化触媒（Ｃ）は、シリコーン樹脂（Ａ）と有機ケイ素化合物（Ｂ）との反応を促進する。ヒドロシリル化反応触媒は、白金族金属（Ｃ）（すなわち、プラチナ、ロジウム、ルテニウム、パラジウム、オスミウム及びイリジウム）又は白金族金属を含有する化合物を含む、公知のヒドロシリル化触媒であれば種類を問わない。典型的には、白金族金属は、ヒドロシリル化反応でのその高い活性に基づき、白金である。
【００３８】
（Ｃ）に好適な具体的なヒドロシリル化触媒としては、塩化白金酸と、一部でヒドロシリル化触媒について言及しており参照により本願に援用される米国特許第３，４１９，５９３号に（Ｗｉｌｌｉｎｇ）により開示される特定のビニル含有オルガノシロキサンとの錯体が挙げられる。この種の好ましい触媒は、塩化白金酸と１，３−ジエテニル−１，１，３，３−テトラメチルジシロキサンの反応生成物である。
【００３９】
ヒドロシリル化触媒はまた、その表面に白金族金属を有する固体支持体を含む支持ヒドロシリル化触媒であり得る。支持触媒は、便宜上、例えば、反応混合物をろ過することにより、式（ＩＶ）により表されるオルガノ水素ポリシロキサン樹脂と分離することができる。支持触媒の例としては、炭素上のプラチナ、炭素上のパラジウム、炭素上のルテニウム、炭素上のロジウム、二酸化ケイ素上のプラチナ、二酸化ケイ素上のパラジウム、アルミナ上のプラチナ、アルミナ上のパラジウム、及びアルミナ上のルテニウムが挙げられるが、これらに限定されるものではない。
【００４０】
更に、又はあるいは、ヒドロシリル化触媒（Ｃ）は、熱可塑性樹脂にカプセル化された白金族金属を含む、マイクロカプセル化白金族金属含有触媒であってもよい。マイクロカプセル化ヒドロシリル化触媒を含有するヒドロシリル化硬化性シリコーン組成物は、周囲条件下で、長期間、典型的には、数ヶ月以上にわたって安定であり、それにもかかわらず熱可塑性樹脂樹脂（１種以上）の融点又は軟化点を超える温度で比較的速やかに硬化する。マイクロカプセル化ヒドロシリル化触媒及びその調製方法は当技術分野で周知であり、米国特許第４，７６６，１７６号及び該明細書中に引用されている参考文献、並びに米国特許第５，０１７，６５４号で例示されている。ヒドロシリル化触媒（Ｃ）は、単一のヒドロシリル化触媒、又は構造、形態、白金族金属、錯体形成配位子、及び熱可塑性樹脂などの少なくとも１つの特性が異なる２つ以上の異なる触媒を含む混合物とすることができる。
【００４１】
別の実施形態では、ヒドロシリル化触媒（Ｃ）は、少なくとも１つの光活性化ヒドロシリル化触媒であってよい。光活性化ヒドロシリル化触媒は、１５０〜８００ｎｍの波長を有する放射線への暴露による、シリコーン樹脂（Ａ）及び有機ケイ素化合物（Ｂ）のヒドロシリル化を触媒し得るヒドロシリル化触媒であれば、種類を問わない。光活性化ヒドロシリル化触媒は、白金族金属又は白金族金属含有化合物を含む、周知のヒドロシリル化触媒の任意のものであり得る。白金族金属としては、白金、ロジウム、ルテニウム、パラジウム、オスミウム及びイリジウムが挙げられる。典型的には、白金族金属は、ヒドロシリル化反応でのその高い活性に基づき、白金である。本発明のシリコーン組成物に使用する具体的な光活性化ヒドロシリル化触媒の適合性は、常規の実験により容易に決定され得る。
【００４２】
本発明の目的に好適な、光活性化ヒドロシリル化触媒の具体例としては、限定するものではないが、白金（ＩＩ）β−ジケトナート錯体、例えば、白金（ＩＩ）ビス（２，４−ペンタンニ酸）、白金（ＩＩ）ビス（２，４−ヘキサンニ酸）、白金（ＩＩ）ビス（２，４−ヘプタンニ酸）、白金（ＩＩ）ビス（１−フェニル−１，３−ブタンニ酸、白金（ＩＩ）ビス（１，３−ジフェニル−１，３−プロパンニ酸）、白金（ＩＩ）ビス（１，１，１，５，５，５−ヘキサフルオロ−２，４−ペンタンニ酸）など；（η−シクロペンタジエニル）トリアキル白金錯体、例えば、（Ｃｐ）トリメチル白金、（Ｃｐ）ヘキサフルオロエチルジメチル白金、（Ｃｐ）トリエチル白金、（塩素−Ｃｐ）トリメチル白金、及び（トリメチルシリル−Ｃｐ）トリメチル白金など（ここで、Ｃｐはシクロペンタジエニルを表す）；トリアゼンオキシド−遷移金属錯体、例えば、Ｐｔ［Ｃ６Ｈ５ＮＮＮＯＣＨ３］４、Ｐｔ［ｐ−ＣＮ−Ｃ６Ｈ４ＮＮＮＯＣ６Ｈ１１］４、Ｐｔ［ｐ−Ｈ３ＣＯＣ６Ｈ４ＮＮＮＯＣ６Ｈ１１］４、Ｐｔ［ｐ−ＣＨ３（ＣＨ２）ｘ−Ｃ６Ｈ４ＮＮＮＯＣＨ３］４、１，５−シクロオクタジエン．Ｐｔ［ｐ−ＣＮ−Ｃ６Ｈ４ＮＮＮＯＣ６Ｈ１１］２、１，５−シクロオクタジエン．Ｐｔ［ｐ−ＣＨ３Ｏ−Ｃ６Ｈ４ＮＮＮＯＣＨ３］２、［（Ｃ６Ｈ５）３Ｐ］３Ｒｈ［ｐ−ＣＮ−Ｃ６Ｈ４ＮＮＮＯＣ６Ｈ１１］、及びＰｄ［ｐ−ＣＨ３（ＣＨ２）Ｘ−Ｃ６Ｈ４ＮＮＮＯＣＨ３Ｉ２など（ここで、ｘは１、３、５、１１又は１７である）；（η−ジオレフィン）（σ−アリール）白金錯体、例えば、（η４−１，５−シクロオクタジエニル）ジフェニル白金、η４−１，３，５，７−シクロオクタンテトラエニル）ジフェニル白金、（η４−２，５−ノルボルアジエニル）ジフェニル白金、（η４−１，５−シクロオクタジエニル）ビス−（４−ジメチルアミノフェニル）白金、（η４−１，５−シクロオクタジエニル）ビス−（４−アセチルフェニル）白金、及び（η４−１，５−シクロオクタジエニル）ビス−（４−トリフルオロメチルフェニル）白金）などが挙げられる。典型的には、光活性化ヒドロシリル化触媒は、Ｐｔ（ＩＩ）β−ジケトナート錯体であり、より典型的には、触媒は白金（ＩＩ）ビス（２，４−ペンタンニ酸）である。ヒドロシリル化触媒（Ｃ）は、単一の光活性化ヒドロシリル化触媒、又は２つ以上の異なる光活性化ヒドロシリル化触媒の混合物であってよい。
【００４３】
ヒドロシリル化触媒（Ｃ）の濃度は、シリコーン樹脂（Ａ）及び有機ケイ素化合物（Ｂ）の付加反応を触媒するのに十分なものである。ヒドロシリル化触媒（Ｃ）の濃度は、典型的には、シリコーン樹脂（Ａ）及び有機ケイ素化合物（Ｂ）の合計重量に基づき、０．１〜１０００ｐｐｍの白金族金属、あるいは０．５〜１００ｐｐｍの白金族金属、あるいは１〜２５ｐｐｍの白金族金属をもたらすのに十分なものである。
【００４４】
更に、組成物は、水酸化アルミニウムを含む難燃剤成分（Ｄ）を含む。水酸化アルミニウムは、組成物１００重量部に基づき少なくとも１５、あるいは少なくとも２０、あるいは少なくとも２５、あるいは少なくとも２６、あるいは少なくとも２７、あるいは少なくとも２８、あるいは少なくとも２９重量部の水酸化アルミニウムをもたらすのに十分な量で、難燃剤成分（Ｄ）中に存在する。例えば、様々な実施形態において、難燃剤成分（Ｄ）の水酸化アルミニウムは、組成物１００重量部に基づき１５〜４５、あるいは２０〜４０、あるいは２５〜３５、あるいは２８〜３２重量部の量で組成物中に存在する。上記の範囲は、概して無溶媒である場合の組成物に関するものである。そのため、場合により組成物中に溶媒が存在する実施形態では、水酸化アルミニウムの相対量は、上記の範囲からはずれてもよい。しかしながら、組成物は典型的には無溶媒である。
【００４５】
組成物の難燃剤成分（Ｄ）は、水酸化アルミニウムに加えて難燃剤添加剤を更に含み得る。例えば、組成物の難燃剤成分（Ｄ）は、ハロゲン化炭化水素、水酸化マグネシウム、有機リン化合物、及び／又はその他の防火材を更に含み得る。特定の実施形態では、難燃剤成分（Ｄ）は、ハロゲン化炭化水素及び有機リン化合物を含まない。
【００４６】
特定の実施形態では、難燃剤成分（Ｄ）は、水酸化マグネシウムを更に含む。水酸化マグネシウムは、典型的には、組成物１００重量部に基づき少なくとも３、あるいは少なくとも４、あるいは少なくとも５、あるいは少なくとも６、あるいは少なくとも７重量部の水酸化マグネシウムをもたらすのに十分な量で、難燃剤成分（Ｄ）中に存在する。例えば、様々な実施形態において難燃剤成分（Ｄ）の水酸化マグネシウムは、組成物１００重量部に基づき２〜１４、あるいは４〜１２、あるいは６〜１０、あるいは７〜９の量で組成物中に存在する。上記の範囲は、概して無溶媒である場合の組成物に関するものである。そのため、場合により組成物中に溶媒が存在する実施形態では、水酸化マグネシウムの相対量は、上記の範囲からはずれてもよい。しかしながら、組成物は典型的には無溶媒である。
【００４７】
組成物は、成分（Ｄ）とは異なるものであり、かつ二酸化チタンを含む、反射成分（Ｅ）を更に含む。反射成分は、組成物１００重量部に基づき１５重量部未満、あるいは１０重量部未満、あるいは９重量部未満、あるいは８重量部未満、あるいは７重量部未満の二酸化チタンをもたらすのに十分な量で二酸化チタンを含む。例えば、様々な実施形態において、反射成分（Ｅ）の二酸化チタンは、組成物１００重量部に基づき２〜１０、あるいは３〜９、あるいは４〜８、あるいは５〜７の量で組成物中に存在する。上記の範囲は、概して無溶媒である場合の組成物に関するものである。そのため、場合により組成物中に溶媒が存在する実施形態では、二酸化チタンの相対量は、上記の範囲からはずれてもよい。二酸化チタンを、その他の、すなわち、追加の反射成分と組み合わせて利用することもできるものの、二酸化チタンは、一般的に成分（Ｅ）中の唯一の反射成分である。
【００４８】
反射成分（Ｅ）の二酸化チタンは、二酸化チタンから本質的に構成され得るものであり、又は二酸化チタンから構成され得る。あるいは、反射成分（Ｅ）の二酸化チタンは、その上に酸化チタン層を有するコア粒子を含み得る。あるいは更に、コア粒子は、二酸化チタンを含み得るものであり、当該コア粒子には二酸化チタン以外の層が配置され得る。更に、コア粒子は、その上にコーティング又は層を全く含有せず二酸化チタンを含み得るものであり、すなわち、二酸化チタンはコア粒子から構成される。例えば、コア粒子は酸化チタンにより、又は酸化チタンを含有する酸化物複合体の顔料により被覆された雲母を含み得るものである。しかしながら、最も典型的には、コア粒子は、二酸化チタンから本質的に構成され、すなわち、コア粒子は、コア粒子１００重量部に基づき少なくとも約９５重量％、あるいは少なくとも約９６重量％、あるいは少なくとも約９７重量％、あるいは少なくとも約９８重量％、あるいは少なくとも約９９重量％、あるいは少なくとも約９９．９重量％の量で二酸化チタンを含む。
【００４９】
二酸化チタンは、様々な形状を有し得るものであり、例えば、二酸化チタンは、概して球形若しくは概して楕円形であり、又は二酸化チタンは不規則な形状を有し得る。しかしながら、典型的には、二酸化チタンは球状である。二酸化チタンは典型的には結晶形態である。二酸化チタンが多形性であることから、二酸化チタンの結晶形態は、独立して、例えば、ルチル形態、鋭錐石形態、又は板チタン石形態であり得る。しかしながら、典型的には、二酸化チタンの結晶形態は、概して二酸化チタンのその他の結晶形態よりも低い光活性を有するルチル形態である。二酸化チタンに固有の平均直径は変更することができ、概して組成物から形成される物品に所望される物理及び光学特性に基づき選択される。
【００５０】
反射成分（Ｅ）は、追加の顔料又は添加剤を更に含み得る。例えば、反射成分は、場合により、酸化ジルコニウム又は酸化セリウム、酸化亜鉛、酸化（ＩＩ；ＩＩＩ）鉄、酸化クロム、オキシ塩化ビスマス、並びにバリウム化合物及び複合体（例えば、硫酸バリウム）、ストロンチウム、及びカルシウムを更に含み得る。
【００５１】
様々な実施形態において、組成物は、成分（Ｄ）及び（Ｅ）とは異なる充填剤（Ｆ）を更に含む。充填剤（Ｆ）は水酸化アルミニウム及び水酸化マグネシウム（並びに（Ｄ）中に存在する任意のその他の難燃剤添加剤）とは異なり、かつ（Ｅ）中に存在する二酸化チタン、任意のその他の反射成分とは異なる。様々な実施形態において、水酸化アルミニウム及び水酸化マグネシウムは、（Ｄ）中に存在する唯一の難燃剤添加剤であり、かつ二酸化チタンは（Ｄ）中に存在する唯一の反射成分である。そのため、これらの実施形態では、任意のその他の充填剤、例えば、増量又は補強充填剤は、成分（Ｆ）として分類され得る。
【００５２】
充填剤（Ｆ）は単一の種類の充填剤であってよく、又は充填剤（Ｆ）は、異なる種類又は寸法の充填剤の配合物を含み得る。充填剤（Ｆ）は粒子形態の無機充填剤であってよく、例えば、シリカ、アルミナ、炭酸カルシウム、及び雲母から選択され得る。一実施形態では、例えば、組成物は、シリカ粒子、例えばシリカナノ粒子を成分（Ｆ）として含む。１つの特に有用な形態のシリカナノ粒子は、ヒュームドシリカナノ粒子である。有用な市販の未改質シリカ出発材料の例としては、Ｎａｌｃｏ  Ｃｈｅｍｉｃａｌ  Ｃｏ．（Ｎａｐｅｒｖｉｌｌｅ、Ｉｌｌｉｎｏｉｓ）から商品名ＮＡＬＣＯ  １０４０、１０４２、１０５０、１０６０、２３２６、２３２７、及び２３２９コロイドシリカ、ＤｅｇｕｓｓａからＡｅｒｏｓｉｌ（登録商標）、ＤｕＰｏｎｔからＬｕｄｏｘ（登録商標）、日産化学からスノーテックス（登録商標）、ＢａｙｅｒからＬｅｖａｓｉｌ（登録商標）、又は富士シリシア化学（Ｆｕｊｉ  Ｓｉｌｙｓｉａ  Ｃｈｅｍｉｃａｌ）からサイリシア（登録商標）で入手可能なナノ寸法化コロイドシリカが挙げられる。好適なヒュームドシリカとしては、例えば、ＤｅＧｕｓｓａ  ＡＧ（Ｈａｎａｕ、Ｇｅｒｍａｎｙ）から商品名「Ａｅｒｏｓｉｌ  ｓｅｒｉｅｓ  ＯＸ  ５０」、並びに商品番号−１３０、−１５０、及び−２００で利用可能な市販品が挙げられる。ヒュームドシリカは、Ｃａｂｏｔ  Ｃｏｒｐ．（Ｔｕｓｃｏｌａ、Ｉ）から、Ｂａｄｅ表記「ＣＡＢ  Ｏ−ＳＰＥＲＳＥ  ２０９５」、「ＣＡＢ−Ｏ−ＳＰＥＲＳＥ  Ａ１０５」及び「ＣＡＢ−Ｏ−ＳＩＬ  Ｍ５」としても市販される。
【００５３】
成分（Ｆ）のシリカはコロイド分散の形態であってよい。したがって、成分（Ｆ）のシリカは、極性溶媒、例えば、メタノール、エタノール、イソプロピルアルコール（ＩＰＡ）、ケトン、例えば、メチルイソブチルケトン、水、酢酸、ジオール及びトリオール、例えば、プロピレングリコール、２−メチル−１，３−プロパンジオールＨＯＣＨ２ＣＨ（ＣＨ３）ＣＨ２ＯＨ、１，２−ヘキサンジオールＣＨ３（ＣＨ２）３ＣＨ（ＯＨ）ＣＨ２ＯＨ、及びグリセロール；グリセロールエステル、例えば、グリセリルトリアセタート（トリアセチン）、グリセリルトリプロピオナート（トリプロピオニン）、及びグリセリルトリブチラート（トリブチリン）；及びポリグリコール、例えば、ポリエチレングリコール及びポリプロピレングリコール、中でもＰＰＧ−１４ブチルエーテルＣ４Ｈ９（ＯＣＨ（ＣＨ３）ＣＨ２）１４ＯＨ中に分散させることができる。あるいは、成分（Ｆ）のシリカは、非極性溶媒、例えば、トルエン、ベンゼン、キシレンなどに分散させることもできる。
【００５４】
特定の実施形態では、成分（Ｆ）のシリカは、１〜１０００、あるいは１〜１００、又はあるいは５〜３０ｎｍの平均粒径を有する。成分（Ｆ）のシリカは、単一種類のシリカ又は少なくとも２つの異なる種類のシリカの混合物とすることができる。シリカは高純度の二酸化ケイ素とすることができること、又はそれらはある程度の量の不純物、例えば、Ａｌ２Ｏ３、ＺｎＯ、及び／又はカチオン、例えば、Ｎａ＋、Ｋ＋＋、Ｃａ＋＋、Ｍｇ＋＋、を含み得ることは公知である。
【００５５】
しかしながら、成分（Ｆ）の充填剤がナノ粒子又はシリカである必要はない。例えば、少なくとも１つの充填剤は、例えば、アルミナ、炭酸カルシウム（例えば、ヒュームド、溶融、磨砕、及び／又は析出）、ケイソウ土、石英、シリカ（例えば、ヒュームド、溶融、磨砕、及び／又は析出）、タルク、酸化亜鉛、チョップドファイバー、例えば、ｃｈｏｐｐｅｄ  ＫＥＶＬＡＲ（登録商標）、オニキス、酸化ベリリウム、酸化亜鉛、窒化アルミニウム、窒化ホウ素、炭化ケイ素、炭化タングステン；及びこれらの組み合わせなどの補強及び／又は増量充填剤により例示される。
【００５６】
成分（Ｆ）の充填剤は、場合により、充填剤処理剤により表面処理してもよい。充填剤（Ｆ）は組成物に組み込む前に表面処理してもよく、又は充填剤（Ｆ）は、その場で表面処理され得る。
【００５７】
充填剤（Ｆ）の処理に使用される充填剤処理剤の量は、成分（Ｆ）に利用される充填剤の種類及び量などの様々な因子に応じ、並びに充填剤（Ｆ）がその場で充填剤処理剤により処理されるか、又は組成物に組み込む前に前処理されるかに応じ、変更することができる。
【００５８】
充填剤処理剤は、シラン、例えば、アルコキシシラン、アルコキシ官能性オリゴシロキサン、環状ポリオルガノシロキサン、ヒドロキシル官能性オリゴシロキサン、例えば、ジメチルシロキサン、又はメチルフェニルシロキサン、ステアリン酸塩、又は脂肪酸を含み得る。
【００５９】
アルコキシシラン充填剤処理剤は、例えば、ヘキシルトリメトキシシラン、オクチルトリエトキシシラン、デシルトリメトキシシラン、ドデシルトリメトキシシラン、テトラデシルトリメトキシシラン、フェニルトリメトキシシラン、フェニルエチルトリメトキシシラン、オクタデシルトリメトキシシラン、オクタデシルトリエトキシシラン、及びこれらの組み合わせにより例示される。
【００６０】
アルコキシ官能性オリゴシロキサンもまた、充填処理剤として使用され得る。アルコキシ官能性オリゴシロキサン及びこれらの調製方法は当該技術分野で公知である。例えば、好適なアルコキシ官能性オリゴシロキサンとしては、式（Ｒ６Ｏ）ｑ’Ｓｉ（ＯＳｉＲ６２Ｒ７）（４−ｑ’）のものが挙げられる。この式中、添字ｑ’は１、２、又は３であり、あるいはｑ’は３である。Ｒ６は各々独立して、飽和及び不飽和の、１〜１０個の炭素原子を有する１価の炭化水素基から選択され得る。それぞれのＲ７は、飽和又は不飽和一価炭化水素基であり得る。
【００６１】
あるいは、シラザンを充填剤処理剤として、別個に又は例えば、アルコキシシランと組み合わせてのいずれかで利用することもできる。
【００６２】
あるいは更に、充填剤処理剤は、シリカ充填剤を処理するのに典型的に使用される任意の有機ケイ素化合物であってよい。有機ケイ素化合物の例としては、限定するものではないが、オルガノクロロシラン、例えば、メチルトリクロロシラン、ジメチルジクロロシラン、及びトリメチルモノクロロシラン；オルガノシロキサン、例えば、ヒドロキシ−末端封鎖ジメチルシロキサンオリゴマー、ヘキサメチルジシロキサン、及びテトラメチルジビニルジシロキサン；オルガノシラザン、例えば、ヘキサメチルジシラザン及びヘキサメチルシクロトリシラザン；並びにオルガノアルコキシシラン、例えば、メチルトリメトキシシラン、ビニルトリメトキシシラン、ビニルトリエトキシシラン、３−グリシドキシプロピルトリメトキシシラン、及び３−メタクリルオキシプロピルトリメトキシシランが挙げられる。ステアリン酸塩の例としては、ステアリン酸カルシウムが挙げられる。脂肪酸の例としては、ステアリン酸、オレイン酸、パルミチン酸、タロー、ココナッツ油、及びこれらの組み合わせが挙げられる。
【００６３】
充填剤（Ｆ）の平均粒径は、選択される充填剤（Ｆ）の種類及び組成物に加えられる正確な量など、様々な因子に応じ異なる。特定の実施形態では、シリカ、例えば、ヒュームドシリカは、組成物の成分（Ｆ）中の唯一の充填剤として利用される。
【００６４】
充填剤（Ｆ）は、典型的には、組成物１００重量部に基づき０超〜１５、あるいは２〜１３、あるいは４〜１１、あるいは６〜９、あるいは７〜８重量部の量で組成物中に存在する。これらの範囲は、成分（Ｆ）に含有される充填剤の総量に対するものであり、すなわち、２つ以上の異なる充填剤が成分（Ｆ）に利用される場合、上記の範囲は成分（Ｆ）の総量を考慮するものである。上記の範囲は、概して無溶媒である場合の組成物に関するものである。そのため、場合により組成物中に溶媒が存在する実施形態では、成分（Ｆ）の相対量は、上記の範囲からはずれてもよい。
【００６５】
様々な実施形態において、組成物は、１分子当たり少なくとも２つのケイ素結合アルケニル基又は１分子当たり少なくとも２つのケイ素結合水素原子を有する、オルガノポリシロキサンポリマー（Ｇ）を更に含む。オルガノポリシロキサンポリマー（Ｇ）の分子量及び粘度に応じ、オルガノポリシロキサンポリマー（Ｇ）は、特に組成物が無溶媒である場合には、組成物の希釈剤として提供することができる。更に、オルガノポリシロキサンポリマー（Ｇ）は少なくとも２つのケイ素結合アルケニル基又は少なくとも２つのケイ素結合水素原子を含有することから、オルガノポリシロキサンポリマー（Ｇ）は、シリコーン樹脂（Ａ）又は有機ケイ素化合物（Ｂ）と反応させることができる。一般的に、シリコーン樹脂（Ａ）が少なくとも２つのケイ素結合アルケニル基を含有するとき、オルガノポリシロキサンポリマー（Ｇ）もまた少なくとも２つのケイ素結合アルケニル基を含有し、及びシリコーン樹脂（Ａ）が少なくとも２つのケイ素結合水素原子を含有するとき、オルガノポリシロキサンポリマー（Ｇ）もまた少なくとも２つのケイ素結合水素原子を含有する。シリコーン樹脂（Ａ）は、場合により配合することができ、あるいは組成物の形成前又は形成中にオルガノポリシロキサンポリマー（Ｇ）と組み合わせることもできる。オルガノポリシロキサンポリマー（Ｇ）は、概して、組成物から形成される物品内に繰り返しＤ単位を導入する。オルガノポリシロキサンポリマー（Ｇ）は、シリコーンオイル又は流体ということもある。
【００６６】
オルガノポリシロキサンポリマー（Ｇ）の少なくとも２つのケイ素結合アルケニル基又は少なくとも２つのケイ素結合水素原子は、末端、ペンダント、又は末端及びペンダントであってもよい。特定の実施形態では、オルガノポリシロキサンポリマー（Ｇ）の少なくとも２つのケイ素結合アルケニル基又は少なくとも２つのケイ素結合水素原子は末端であり、すなわち、オルガノポリシロキサンポリマー（Ｇ）は少なくとも２つの末端ケイ素結合アルケニル基又は少なくとも２つの末端ケイ素結合水素原子を含有する。しかしながら、このような実施形態であってさえ、オルガノポリシロキサンポリマー（Ｇ）は、分子鎖のペンダント位置に所望の官能性（すなわち、ケイ素結合アルケニル基又はケイ素結合水素原子）を更に含有し得る。
【００６７】
オルガノポリシロキサンポリマー（Ｇ）が少なくとも２つのケイ素結合アルケニル基を含有する様々な実施形態では、オルガノポリシロキサンポリマー（Ｇ）は一般式（Ｖ）：
Ｒ８ａ’Ｒ９３−ａ’ＳｉＯ（Ｒ９２ＳｉＯ）ｂ’ＳｉＲ８ａ’Ｒ９３−ａ’（Ｖ）を有する。
【００６８】
上記一般式（Ｖ）中、添字ａ’は、独立して１、２、又は３から選択され、Ｒ８は、独立してアルケニル基から選択され、かつＲ９は、独立して１〜１０この炭素原子を有する置換又は非置換ヒドロカルビル基から選択される。一般式（Ｖ）中、添字ｂ’はオルガノポリシロキサンポリマー（Ｇ）に所望される分子量に基づき選択され、かつ１超である。オルガノポリシロキサンポリマー（Ｇ）の重量平均分子量は、例えば、１，０００超〜１，０００，０００、あるいは１０，０００〜５００，０００、あるいは１５，０００〜１５０，０００の範囲であり得る。
【００６９】
成分（Ｇ）がケイ素結合アルケニル基を有する場合に成分（Ｇ）として使用するのに好適なオルガノポリシロキサンポリマーの具体例としては、限定するものではないが、次式：
ＶｉＭｅ２ＳｉＯ（Ｍｅ２ＳｉＯ）ｂ’ＳｉＭｅ２Ｖｉ、ＶｉＭｅ２ＳｉＯ（Ｐｈ２ＳｉＯ）ｂ’ＳｉＭｅ２Ｖｉ、ＶｉＭｅ２ＳｉＯ（ＰｈＭｅＳｉＯ）ｂ’ＳｉＭｅ２Ｖｉ、Ｖｉ２ＭｅＳｉＯ（Ｍｅ２ＳｉＯ）ｂ’ＳｉＭｅ２Ｖｉ、Ｖｉ２ＭｅＳｉＯ（Ｍｅ２ＳｉＯ）ｂ’ＳｉＭｅＶｉ２、及びＶｉ２ＭｅＳｉＯ（Ｐｈ２ＳｉＯ）ｂ’ＳｉＭｅ２Ｖｉを有するオルガノポリシロキサンポリマーが挙げられる［式中、Ｍｅはメチルであり、Ｐｈはフェニルであり、Ｖｉはビニルであり、及び添字ｂ’は１超の整数である］。組成物の成分（Ｇ）は、単一のオルガノポリシロキサンポリマー、又は２種以上の異なるオルガノポリシロキサンポリマーの混合物であってよい。
【００７０】
特定の実施形態では、組成物の成分（Ｇ）は、２つの異なるオルガノポリシロキサンポリマーの配合物を含む。このような実施形態では、オルガノポリシロキサンポリマーは、分子構造の観点から異なり得る。１つの特異的な例として、第１のオルガノポリシロキサンポリマーは４０，０００〜６０，０００の重量平均分子量を有することができ、第２のオルガノポリシロキサンポリマーは９０，０００〜１１０，０００の重量平均分子量を有することができる。
【００７１】
存在する場合、成分（Ｇ）のオルガノポリシロキサンは、典型的には、組成物１００重量部に基づき少なくとも１０、あるいは少なくとも２０、あるいは少なくとも２５、あるいは少なくとも３０重量部の量で利用される。これらの範囲は、成分（Ｇ）に含有されるオルガノポリシロキサンポリマーの総量に関係し、すなわち、２つ以上の異なるオルガノポリシロキサンポリマーが成分（Ｇ）に利用され、上記の範囲は成分（Ｇ）の総量として考慮される。上記の範囲は、概して無溶媒である場合の組成物に関するものである。そのため、場合により組成物中に溶媒が存在する実施形態では、成分（Ｇ）の相対量は、上記の範囲からはずれてもよい。
【００７２】
上掲の、成分（Ｇ）が２つの異なるオルガノポリシロキサンポリマーの配合物を含む具体的な実施形態では、成分（Ｇ）中の第１及び第２のオルガノポリシロキサンポリマーの相対量は変更することができる。しかしながら、典型的には第２のオルガノポリシロキサンポリマーよりも低い重量平均分子量を有する第１のオルガノポリシロキサンポリマーは、典型的には第２のオルガノポリシロキサンポリマーよりも多量に利用される。このような実施形態では、成分（Ｇ）中の第１及び第２のオルガノポリシロキサンポリマー間の唯一の違いは、それらのそれぞれの分子量（及び付随する粘度）であり得る。
【００７３】
本発明には、当業界で公知の通りの追加の原材料を含ませることができる。追加の原材料としては、限定するものではないが、ヒドロシリル化触媒阻害剤、例えば、３−メチル−３−ペンテン−１−イン、３，５−ジメチル−３−ヘキセン−１−イン、３，５−ジメチル−１−ヘキシン−３−オール、１−エチニル−１−シクロヘキサノール、２−フェニル−３−ブチン−２−オール、ビニルシクロシロキサン、及びトリフェニルホスフィン；接着促進剤、例えば、米国特許第４，０８７，５８５号及び米国特許第５，１９４，６４９号に教示のものなど；染料；顔料；酸化防止剤；熱安定剤；紫外線安定剤；及び流動性調節添加剤が挙げられる。
【００７４】
組成物は、１成分組成物又は２成分組成物とすることができる。典型的には、組成物は、２つの成分が組み合わされ、硬化されて物品を形成する２成分組成物である。
【００７５】
本発明は、組成物から形成された物品も提供する。物品は概して組成物の硬化生成物であり、例えば、組成物の射出成形、注入成形、流延成形、押出成形、オーバーモールド成形、圧縮成形、又は注型成形により形成され得る。
【００７６】
例えば、一実施形態では、物品は、成型品として更に定義される。本発明は、成型品の製造方法も提供する。方法は、組成物を成形型に配置すること、並びに成形型内の組成物を硬化させて成型品を形成することを包含する。このような実施形態では、組成物は、概して熱の適用により成形型内で硬化されて成型品を形成する。成形型は、例えば、射出成形型、注入成形型、圧縮成形型、注型成形型などであってよい。
【００７７】
本発明の部品は優れた物理及び光学特性を有し、かつ様々な最終用途及び用途で利用することができる。
【００７８】
例えば、物品は優れた反射率を有する。反射率は、概して電磁スペクトルの４３０〜７００ナノメートル（ｎｍ）の波長範囲の光の反射率（％）として定義される。反射率は、一般に分光光度計により測定される。特に、反射は物品の表面に加えて物品の体積中でも生じ得ることから、反射率は物品の厚みによっても変化し得る。
【００７９】
この目的を達成するために、本発明の物品は、概して、約３ミリメートル、あるいは約２ミリメートル、あるいは約１ミリメートルにて少なくとも８５、あるいは少なくとも９０、あるいは少なくとも９１、あるいは少なくとも９２、あるいは少なくとも９３、あるいは少なくとも９４、あるいは少なくとも９５、あるいは少なくとも９６、あるいは少なくとも９７、あるいは少なくとも９８、あるいは少なくとも９９％の反射率を有する。更に、上記に設定した反射率の値は、物品を熱により、例えば１５０℃にて、長期間、例えば、少なくとも１，０００、あるいは少なくとも２，０００、あるいは少なくとも３，０００、あるいは少なくとも４，０００、あるいは少なくとも５，０００、あるいは少なくとも６，０００時間エージングさせた後でさえも、概して維持される。概して物品を熱によりエージングした後でさえも維持される反射率の値について参照する「概して維持される」は、物品を熱によりエージングさせた後の反射率の値の変化量が、５未満、あるいは４未満、あるいは３未満、あるいは２未満、あるいは１未満、あるいは０．５未満であることを意味する。反射性顔料を含有する従来の物品は、概して、熱によるエージング後に低下された反射率を有し、これは特定の用途において悪影響をもたらす。例えば、光を反射するための装置に、物品を、例えば混合室として組み込む場合、反射率のほんの１％の公称低下でさえも、装置からの光の出力においては１０％の低下として変換される場合があり、これは望ましくない。
【００８０】
物品は、優れた反射率を有するだけでなく、自己消火性を含む優れた難燃性をも有する。例えば、本発明の物品は、アメリカ保険業者安全試験所より公表されている樹脂可燃性基準であるＵＬ９４に従って、Ｖ−０評価（又は難燃性であるとの分類）を達成し得るものと考えられる。このようなＶ−０評価には、難燃性だけでなく、直火に暴露された際の自己消火性も求められる。物品は、ＵＬ９４に従い、厚さ約３ミリメートル、あるいは厚さ約２ミリメートル、あるいは厚さ約１ミリメートルにてＶ−０評価を達成すると考えられるものの、概して、ＵＬ９４に関しては、独立した確認／認証が必要とされる。
【００８１】
組成物中の成分（Ｄ）及び（Ｅ）の具体的な量、並びに組成物中に成分（Ｄ）及び（Ｅ）として利用される化合物は、驚くべきことに、物品にこのような優れた難燃性及び自己消火性を付与することが見出されている。例えば、一般的な反射性物品は、例えば、二酸化チタンなどの反射性顔料を高充填することによるものである。しかしながら、このような一般的な物品は自己消火性であるだけでなく、典型的には火炎に曝露された場合に易燃性である。この目的を達成するために、それぞれ組成物１００重量部に基づき、組成物に少なくとも１５重量部の水酸化アルミニウムをもたらす量で成分（Ｄ）に水酸化アルミニウムを含有させることにより、並びに組成物に少なくとも１５重量部の二酸化チタンをもたらす量で成分（Ｄ）に二酸化チタンを含有させることにより、それらから形成される物品が、優れた難燃性及び自己消火性を有し、かつ向上された反射性を有することが、驚くべきことに判明している。
【００８２】
上記の組成物を使用して、光学装置における様々な構成要素を製造することができる。言い換えれば、本発明の物品は、様々な光学装置用途で利用できる。例えば、このような光学装置用途としては、光導波路、混合室、反射装置、光エンジン（light engines）、反射板、光学カメラ、フォトカプラ、電荷結合素子、光導体、感光素子、及びＬＥＤパッケージ、例えば、高輝度ＬＥＤ（ＨＢＬＥＤ）ハウジング又はその他の光ハウジング（light housings）が挙げられる。
【００８３】
添付の請求項は、「発明を実施するための形態」に記載の表現並びに具体的な化合物、組成物又は方法に制限されず、これらは具体的実施形態の間で変動し得るが、添付の請求の範囲内に入ることは理解されよう。様々な実施形態の具体的な特徴及び態様を説明するために本明細書において依拠されている任意のマーカッシュ群に関して、異なる、特殊な及び／又は不測の結果は、すべての他のマーカッシュ群の要素から独立して、各マーカッシュ群のそれぞれの要素から得られるものとする。マーカッシュ群のそれぞれの要素は、個別に及び／又は組み合わせて依拠され得るものであり、添付の請求の範囲内の具体的な実施形態について適切なサポートを提供する。
【００８４】
更に、本発明の様々な実施形態を説明する際に依拠される任意の範囲及び部分範囲は独立して及び総じて、添付の請求の範囲内に入り、たとえ、本明細書にその中の全部及び／又は一部の値が明記されていなくても、そのような値を包含する全範囲を説明及び想到するものと理解される。計数範囲及び部分範囲が、本発明の様々な実施態様を十分に記述しかつ可能にし、かかる範囲及び部分範囲が、更に、関連する２分の１、３分の１、４分の１、５分の１などに詳述されてよいことを当業者は容易に理解する。ほんの一例としては、「０．１〜０．９」の範囲は、下側の１／３の範囲（すなわち、０．１〜０．３）、真ん中の１／３（すなわち、０．４〜０．６）、上側の１／３（すなわち、０．７〜０．９）まで更に示され得、これらは独立に及び総じて添付の請求項の範囲内にあり得、独立に及び／又は総じて依拠され得、添付の請求の範囲内の具体的な実施形態に適切なサポートを提供する。加えて、「少なくとも」、「超える」、「未満」、「以下」及びこれらに類するもののような範囲を定義又は修正する用語に関して、このような用語は部分範囲及び／又は上限若しく下限を包含するものと理解される。別の例としては、「少なくとも１０」の範囲は、本質的には少なくとも１０〜３５の部分範囲、少なくとも１０〜２５の部分範囲、少なくとも２５〜３５の部分範囲などを包含し、各部分範囲は独立して及び／又は総じて依拠され得、添付の請求の範囲内の具体的な実施形態に適切なサポートを提供する。最後に、開示されている範囲内の個々の数は依拠され得るものであり、添付の請求項の範囲内の具体的な実施形態に適切なサポートを提供する。例えば、「１〜９」の範囲は、３のような様々な個々の整数、並びに、４．１のような小数点を含む個々の数（分数）を包含し、これらは依拠され得るものであり、添付の請求項の範囲内の具体的な実施形態に適切なサポートを提供する。
【００８５】
以下の実施例は、本発明を例示することを意図されており、決して本発明の範囲を限定するものとして見られるものではない。
【実施例】
【００８６】
（実施例１〜３）
組成物を、主題の開示に従って調製する。具体的には、下表１に、成分及び実施例１〜３の組成物の各成分の相対量を掲載する。以下に掲載されるパーセンテージは、いずれもそれぞれの組成物の総重量に基づく重量パーセントを指すものであるが、ヒドロシリル化触媒（Ｃ）に関し報告されている値は、各組成物の白金の百万分率（ｐｐｍ）を反映する。
【００８７】
【表１】
0006363618.tif 000005
【００８８】
シリコーン樹脂（Ａ）は、１分子当たり少なくとも２つのケイ素結合アルケニル基を有するＭＱ樹脂である。
【００８９】
有機ケイ素化合物（Ｂ）は、１分子当たり少なくとも２つのケイ素結合水素原子を有するオルガノ水素シロキサンである。
【００９０】
有機ケイ素化合物（Ｂ’）は、１分子当たり少なくとも２つのケイ素結合水素原子を有する異なるオルガノ水素シロキサンである。
【００９１】
ヒドロシリル化触媒（Ｃ）は、１，３−ジエテニル−１，１，３，３−テトラメチルジシロキサン白金錯体である。
【００９２】
難燃剤成分（Ｄ）は、水酸化アルミニウムである。
【００９３】
難燃剤成分（Ｄ’）も水酸化アルミニウムであるものの、難燃剤成分（Ｄ）とは異なる等級のものである。
【００９４】
難燃剤成分（Ｄ”）は、水酸化マグネシウムである。
【００９５】
反射性成分（Ｅ）は、二酸化チタンである。
【００９６】
充填剤（Ｆ）は、ヒュームドシリカである。
【００９７】
オルガノポリシロキサンポリマー（Ｇ）は、ビニル末端化ポリジメチルシロキサンである。
【００９８】
オルガノポリシロキサンポリマー（Ｇ’）は、異なるビニル末端化ポリジメチルシロキサンである。
【００９９】
実施例１〜３のそれぞれの組成物は成形型内に配置され、かつ硬化されて成型品を形成する。実施例１〜３から形成された成型品の物理特性は下表２において決定され、要約される。
【０１００】
【表２】
0006363618.tif 000006
【０１０１】
アメリカ保険業者安全試験所により公表されている樹脂可燃性規格であるＵＬ９４（垂直型規格（vertical standard））に従って、可燃性ｔ１、可燃性ｔ２、及び（ｔ１＋ｔ２）を測定する。具体的には、ＵＬ９４下で、それぞれの成型品の５つの標本を垂直に配置し、裸火にさらす。標本は１２５±５ｍｍ×１３．０±０．５ｍｍ×３．０ｍｍの寸法を有する。それぞれの標本を自己消火させるのに必要とされる平均時間、すなわち、燃焼時間をｔ１として記録する。それぞれの成型品のそれぞれ５つの標本を、次に第２の裸火にさらし、それぞれの成型品の全５つの標本についての平均合計燃焼及び赤熱燃焼時間をｔ２−（ｔ１＋ｔ２）として記録し、これを合計燃焼時間とする（すなわち、それぞれの実施例の全５つの標本についてのＵ＋ｔ２の燃焼時間）。ＵＬ９４（垂直式規格）に従ってＶ−０評価を達成するためには、いずれの標本についてもｔ１で１０秒を超過させてはならず、いずれの標本についてもｔ２で１０秒を超過させてはならず、かつ（ｔ１＋ｔ２）で５０秒を超過させてはならない。したがって、実施例１〜３の成型品は、ＵＬ９４（垂直式規格）に従ってＶ−０を達成したものの、当業者であれば容易に認識される通り、一般にこのような評価は別個に確認すべきである。
【０１０２】
比較例１〜４
本開示の範囲に該当しない組成物を調製する。具体的には、下表３に、成分及び比較例１〜４の組成物の各成分の相対量を掲載する。以下に掲載されるパーセンテージは、いずれもそれぞれの組成物の総重量に基づく重量パーセントを指すものであるが、ヒドロシリル化触媒（Ｃ）に関し報告されている値は、各組成物の白金の百万分率（ｐｐｍ）を反映する。
【０１０３】
【表３】
0006363618.tif 000007
【０１０４】
比較例１〜４の組成物のそれぞれは、実施例１〜３のものと同様の条件下で、成形型内に配置され、硬化されて、成型品を形成する。比較例１〜４から形成された成型品の物理特性は下表４において決定され、要約される。
【０１０５】
【表４】
0006363618.tif 000008
【０１０６】
重要なことに、比較例１〜４は、難燃剤成分（すなわち、難燃成分（Ｄ）、（Ｄ’）、及び（Ｄ”））及び反射成分（Ｅ）の相対量を除き、実施例１〜３とほとんど同一である。言い換えれば、比較例１〜４は、概して実施例１〜３と同じシリコーン樹脂、オルガノケイ素化合物、及びオルガノポリシロキサンポリマーを利用する。難燃成分（すなわち、難燃成分（Ｄ）、（Ｄ’）、及び（Ｄ”））及び反射成分（Ｅ）の相対量に関し、比較例１〜４は実施例１〜３とほとんど同一であるのにも関わらず、比較例１〜４の成型品の物理特性は実施例１〜３のものと著しく異なる。
【０１０７】
例えば、中でも注目すべきは、少なくとも２つの異なる理由から、比較例１〜４成型品のうち、ＵＬ９４（垂直式規格）に従ってＶ−０として評価されるものは存在しない。例えば、比較例１及び２に関し、ｔ２は１０秒超であり、かつ（ｔ１＋ｔ２）は５０秒超である。比較例３に関し、ｔ１は１０秒であり、ｔ２は１０秒超であり、かつ（ｔ１＋ｔ２）は１２２秒であり、すなわちＵＬ９４（垂直式規格）に従ってＶ−０評価を達成するのに必要とされるものの２倍超であった。最後に、比較例４に関し、ｔ１は１０秒を超過し、ｔ２はＵＬ  ９４に従ってＶ−０評価を達成するのに必要とされる上限１０秒間を４００％超も上回り４５秒であり、かつ（ｔ１＋ｔ２）は、ＵＬ９４に従ってＶ−０評価を達成するのに必要とされる上限５０秒間を３００％超も上回り１６７秒である。比較例１〜４には、実施例１〜３と同様の難燃剤成分を充填したのにもかかわらず、比較例１〜４の成型品は望ましくないことに可燃性である。更に、上記の通り、これらの実施例１〜３及び比較例１〜４間の違いは、本発明のシリコーン樹脂、オルガノケイ素化合物、及び／又はオルガノポリシロキサンポリマーを改質することにより生じ得る追加の差異を考慮にいれるものではない。
【０１０８】
本発明は、例示的な様式で説明されており、使用されている用語は限定目的というよりも、むしろ説明のための言葉としての性質が意図されているものと理解されるものである。明らかに本発明の多くの修正及び変更が上記教示から可能である。本発明は、具体的に記載した方法の通り以外の方法でも実施され得る。